(57)【特許請求の範囲】
【請求項１】
銅含有酸性廃液を、当該銅含有酸性廃液に対して中和当量以上の液量のアルカリ性溶液中に注加して混合し、酸化銅を主成分とする固形物を含有する懸濁液を生成し、当該懸濁液中から酸化銅を主成分とする固形物を分離して回収する方法であって、銅含有酸性廃液を注加するアルカリ性溶液の温度を５５℃以上に設定し、アルカリ性溶液にアルカリ金属の炭酸塩の溶液を用い、
銅含有酸性廃液を中和するのに必要なアルカリ性溶液の量を予め求め、求めた量より多い量の前記アルカリ性溶液中に銅含有酸性廃液を間欠的に注加し、銅含有酸性廃液の積算の注加量が、前記アルカリ性溶液をｐＨ７に中和するのに必要な銅含有酸性廃液量に対し、０．８当量となるように注加し、
銅含有酸性廃液の注加操作中も銅含有酸性廃液とアルカリ性溶液との反応液を５５℃以上に維持するように管理することを特徴とする銅含有酸性廃液からの酸化銅の回収方法。
【請求項２】
銅含有酸性廃液をアルカリ性溶液中に注加する操作中は、銅含有酸性廃液とアルカリ性溶液との反応液のｐＨが一時的にでも７以下に下がらないように管理することを特徴とする請求項１記載の銅含有酸性廃液からの酸化銅の回収方法。
【請求項３】
銅含有酸性廃液に対して中和当量以上の液量で溶液温度が５５℃以上のアルカリ性溶液と、前記アルカリ性溶液中に間欠的に注加される銅含有酸性廃液とを混合反応させ、反応液の温度を５５℃以上に維持し、酸化銅を主成分とする固形物を含有する懸濁液を生成する混合反応槽と、
前記懸濁液から酸化銅を主成分とする固形物を分離する固液分離装置とを備え、
銅含有酸性廃液を注加するアルカリ性溶液は、アルカリ金属の炭酸塩の溶液からなり、前記銅含有酸性廃液の積算の注加量は、前記アルカリ性溶液をｐＨ７に中和するのに必要な銅含有酸性廃液量に対し、０．８当量となる量であることを特徴とする銅含有酸性廃液からの酸化銅の回収装置。
【発明の詳細な説明】
【技術分野】
【０００１】
本発明は、銅含有酸性廃液からの酸化銅の回収方法及び装置に関し、更に詳細には、例えば銅プリント基板を塩化第二銅エッチング液でエッチングする際に生じるエッチング廃液、電解銅箔製造におけるメッキ浴液の更新廃液、多層プリント基板を生産する際の積層工程において基板表面の粗化処理で発生するエッチング廃液などの高濃度の銅イオンを含有する銅含有酸性廃液から銅を酸化銅として除去して回収する方法及び装置に関する。
【背景技術】
【０００２】
銅イオンを高濃度で含有する酸性の廃液（以下、「銅含有酸性廃液」という）としては、銅プリント基板を塩化第二銅エッチング液でエッチングする際に生じるエッチング廃液、電解銅箔製造におけるメッキ浴液の更新廃液、多層プリント基板を生産する際の積層工程において基板表面の粗化処理で発生するエッチング廃液などが知られている。これらの廃液は、銅濃度が５〜２０質量％（以下、単に「％」で示す）程度と高い一方で、共存する塩化物イオンや硫酸イオンの濃度も通常５〜３０％と高い。
【０００３】
このような銅含有酸性廃液を対象にした銅の回収処理方法としては、イオン化傾向の差を利用し、例えば鉄スクラップと反応させて金属銅を析出させて回収する方法が一部で行われている。しかしながら、この方法では廃液からの銅回収率が低いという問題がある。また、銅イオンとの反応により溶出した鉄イオンと残留した銅イオンとが含まれる廃液が残るため、この廃液の処理が別途必要になり効率的な処理方法とは言いがたい。
【０００４】
ところで、銅含有酸性廃液を対象にした銅の回収処理方法では、例えば特許第４３２３６６８号（特許文献１）に開示されているように、回収した塩基性炭酸銅へ、銅含有酸性廃液中に大量に含まれる硫酸イオンや塩化物イオンなどの陰イオン類が混入しないようにする方法が開発されている。この方法は、回収された塩基性炭酸銅に陰イオン類が混入することによる悪影響を避けるためのものであり、特許文献１にも開示されているように回収した銅化合物の再利用に当たり陰イオン類の混入を低減することが求められている。
【０００５】
本発明者らは、先に、特許第４１９９８２１号（特許文献２）にて銅含有酸性廃液と酸化剤とを混合した後、混合液をアルカリ剤溶液に添加することで、酸化銅を効率よく回収できる方法を提案した。この方法によれば、銅含有酸性廃液と酸化剤の混合液をアルカリ剤溶液中に滴下することで、酸化銅を主成分とする固形物が得られる。すなわちこの方法によれば、銅含有酸性廃液を酸化剤と共に、少量ずつアルカリ剤溶液に混合することで、適切な希釈効果を得ながら銅含有酸性廃液を中和し、銅含有酸性廃液に含まれる銅イオンを酸化し、酸化銅とすることができる。
しかしながら、本発明者らの実験によれば、この方法で回収された酸化銅中の塩素含有率は１９０ｍｇ／ｋｇであり、塩基性炭酸銅を再利用する場合と同様に回収酸化銅の用途によってはさらなる塩素含有率の低減が求められる場合があった。
【先行技術文献】
【特許文献】
【０００６】
【特許文献１】特許第４３２３６６８号公報
【特許文献２】特許第４１９９８２１号公報
【発明の概要】
【発明が解決しようとする課題】
【０００７】
本発明は、上述の事情に鑑みなされたもので、銅含有酸性廃液を処理して酸化銅を効率よく回収するとともに、回収された酸化銅中の陰イオン含有率を低減することができる銅含有酸性廃液からの酸化銅の回収方法及び装置を提供することを目的とする。
【課題を解決するための手段】
【０００８】
上述の目的を達成するため、本発明の銅含有酸性廃液からの酸化銅の回収方法は、銅含有酸性廃液を、当該銅含有酸性廃液に対して中和当量以上の液量のアルカリ性溶液中に注加して混合し、酸化銅を主成分とする固形物を含有する懸濁液を生成し、当該懸濁液中から酸化銅を主成分とする固形物を分離して回収する方法であって、銅含有酸性廃液を注加するアルカリ性溶液の温度を５５℃以上に設定し、アルカリ性溶液にアルカリ金属の炭酸塩の溶液を用い、銅含有酸性廃液を中和するのに必要なアルカリ性溶液の量を予め求め、求めた量より多い量の前記アルカリ性溶液中に銅含有酸性廃液を間欠的に注加し、銅含有酸性廃液の積算の注加量が、前記アルカリ性溶液をｐＨ７に中和するのに必要な銅含有酸性廃液量に対し、０．８当量となるように注加し、銅含有酸性廃液の注加操作中も銅含有酸性廃液とアルカリ性溶液との反応液を５５℃以上に維持するように管理することを特徴とする。
【００１０】
本発明によれば、処理対象である銅含有酸性廃液の中和当量に対して過剰量のアルカリ性溶液が供給された混合反応槽中に、銅含有酸性廃液を徐々に注加し混合することで酸化銅を主成分とする固形物を生成させることができ、塩素含有率の低い酸化銅を主成分とする固形物を生成することができる。
また、アルカリ性溶液を加温することにより、酸化銅中の塩素含有率を下げることができる。
【００１１】
本発明の好ましい態様によれば、銅含有酸性廃液をアルカリ性溶液中に注加する操作中は、銅含有酸性廃液とアルカリ性溶液との反応液のｐＨが一時的にでも７以下に下がらないように管理することを特徴とする。
銅含有酸性廃液とアルカリ性溶液との反応中は、常に反応液のｐＨが７以下にならないように管理することにより、処理液中に生成した酸化銅から銅がＣｕ２＋の形態で再溶解することを抑制することができる。
【００１３】
本発明の銅含有酸性廃液からの酸化銅の回収装置は、銅含有酸性廃液に対して中和当量以上の液量で溶液温度が５５℃以上のアルカリ性溶液と、前記アルカリ性溶液中に間欠的に注加される銅含有酸性廃液とを混合反応させ、反応液の温度を５５℃以上に維持し、酸化銅を主成分とする固形物を含有する懸濁液を生成する混合反応槽と、前記懸濁液から酸化銅を主成分とする固形物を分離する固液分離装置とを備え、銅含有酸性廃液を注加するアルカリ性溶液は、アルカリ金属の炭酸塩の溶液からなり、前記銅含有酸性廃液の積算の注加量は、前記アルカリ性溶液をｐＨ７に中和するのに必要な銅含有酸性廃液量に対し、０．８当量となる量であることを特徴とする。
【００１５】
本発明の酸化銅の回収装置を用いることにより、処理対象である銅含有酸性廃液の中和当量に対して過剰量のアルカリ性溶液が供給された混合反応槽中に、銅含有酸性廃液を徐々に注加し混合することで酸化銅を主成分とする固形物を生成させることができ、塩素含有率の低い酸化銅を主成分とする固形物を生成することができる。
【発明の効果】
【００１６】
本発明によれば、銅イオンの含有濃度が５〜２０％という高濃度の銅含有酸性廃液を希釈することなく直接処理することができ、酸化銅を主成分とする生成物を回収できると同時に、回収した酸化銅を主成分とする生成物に含まれる塩化物イオンなどの陰イオン濃度を低減することが可能となる。
【図面の簡単な説明】
【００１７】
【図１】本発明の銅含有酸性廃液からの酸化銅の回収方法を実施する回収装置の一態様を示す模式図である。
【図２】本発明の銅含有酸性廃液からの酸化銅の回収方法を実施する回収装置の別の一態様を示す模式図である。
【図３】実施例１における銅エッチング廃液と炭酸ナトリウム水溶液の中和曲線を示すグラフである。
【図４】実施例２における銅エッチング廃液と炭酸ナトリウム溶液及び水酸化ナトリウム溶液の中和曲線を示すグラフである。
【発明を実施するための形態】
【００１８】
本発明の銅含有酸性廃液からの酸化銅の回収方法（以下、「本発明の回収方法」という）による処理プロセスでは、処理対象の銅含有酸性廃液の中和当量に対して過剰量のアルカリ性溶液が供給された混合反応槽中に、銅含有酸性廃液を徐々に注加するというものである。すなわち、銅含有酸性廃液をアルカリ性溶液中に注加して混合することで酸化銅を主成分とする固形物を含有する懸濁液を生成させるというものである。
【００１９】
本発明の回収方法においては、基本的に銅含有酸性廃液とアルカリ金属の炭酸塩水溶液との中和を、中和点よりアルカリ側で実施することが重要である。従って、本発明の回収方法を実施するには、アルカリ金属の炭酸塩水溶液が過剰の状態、例えば、中和量に対して１．２倍程度過剰な状態で中和を行うことが必要であり、アルカリ金属の炭酸塩水溶液に銅含有酸性廃液（および酸化剤）を徐々に、十分に撹拌しつつ加えていく必要がある。また、アルカリ金属の炭酸塩水溶液を中和当量より過剰に供給し、反応中は常にｐＨが７以下にならないようにすることが必要である。
また、アルカリ剤としてアルカリ金属の炭酸塩水溶液とアルカリ金属の水酸化物水溶液の混合物を用いる場合においても、同様に中和反応を中和点よりアルカリ側で実施することが重要である。
従って、本発明の回収方法を実施するに当たっては、処理する銅含有酸性廃液や、使用するアルカリ剤について予め実験を行い、処理すべき銅含有酸性廃液量に対して必要なアルカリ剤量を調べておくことが好ましい。
【００２０】
本発明の回収方法で処理対象となる銅含有酸性廃液としては、銅をイオン状態で含有する酸性廃液であり、銅含有酸性廃液中の銅イオン濃度や陰イオン濃度は特に制約されない。本発明の回収方法で特に好適に処理できる銅含有酸性廃液の具体例として、銅プリント基板を塩化第二銅エッチング液でエッチングする際に生じるエッチング廃液、電解銅箔製造におけるメッキ浴液の更新廃液、多層プリント基板を生産する際の積層工程において基板表面の粗化処理で発生するエッチング廃液などの銅含有酸性廃液であり、銅イオン濃度が高く、塩化物イオン濃度や硫酸イオン濃度などの陰イオン濃度の高い廃液が挙げられる。
【００２１】
また、本発明の回収方法でのアルカリ性溶液の調製に利用されるアルカリ剤としては、アルカリ金属の炭酸塩水溶液、例えば炭酸ナトリウム水溶液、アルカリ金属の水酸化物水溶液、例えば水酸化ナトリウム水溶液や水酸化カリウム水溶液を使用することができる。具体的なアルカリ剤の選定においては、銅含有酸性廃液中に共存する可能性がある陰イオンと沈降性の塩を形成しないことに留意する必要がある。
一方、使用するアルカリ剤の量は、処理対象の銅含有酸性廃液の銅イオン濃度、陰イオン濃度および液量によって決定される。従って、予め小スケールの実験を行って、処理すべき銅含有酸性廃液を中和するのに必要なアルカリ剤量を予め求め、実際の処理では、予め求めた量に基づいて必要なアルカリ剤量を決めると良い。
【００２２】
なお、アルカリ剤として固体状のアルカリを使用する場合は、廃液量の増加を抑制できる利点がある。固体状のアルカリ剤を用いる場合、固体状のアルカリ剤を水等で予め溶解させてから混合反応槽に供給しても良く、混合反応槽内に固体状のまま供給して混合反応槽で溶解させても良い。更に、固体状のアルカリ剤を溶解させる水としては固液分離により固形物から分離された分離液、分離された固形物の洗浄処理で生じた洗浄処理排水等を用いることもできる。一方、アルカリ剤としてアルカリ性溶液を用いる場合は、使用するアルカリ剤量の制御が容易である点や、薬剤の補充が容易であり溶解操作が不要であるなどの取り扱い面での利点がある。
【００２３】
本発明の回収方法では、アルカリ金属の炭酸塩としては、入手しやすいことから炭酸ナトリウムが好ましい。炭酸ナトリウムを用いる場合は、粉体などの固体や水溶液を利用できる。炭酸ナトリウム水溶液を用いる場合は、濃度は特に限定されないが、例えば１５重量％程度の濃度の炭酸ナトリウム水溶液が利用できる。また、アルカリ金属の水酸化物としては、入手のしやすさから水酸化ナトリウムが好ましい。炭酸ナトリウムと同様に水酸化ナトリウムでも、フレーク（薄片）などの固体や水溶液を利用できる。水酸化ナトリウム水溶液を用いる場合の濃度は特に限定されないが、例えば２５重量％の水酸化ナトリウム水溶液が利用できる。
【００２４】
銅含有酸性廃液と酸化剤の混合液をアルカリ剤に添加すると、銅含有酸性廃液中の銅イオンから酸化銅を主成分とする沈殿物が生成する。反応終了後、この沈殿物は洗浄工程に移送される。銅含有酸性廃液には銅イオンの他にアニオンとして塩化物イオンや硫酸イオンが含まれる。このため、銅含有酸性廃液をアルカリ剤に添加すると、銅含有酸性廃液中のアニオンがアルカリ剤中のカチオンと反応して塩を形成する。
本反応では、不溶性の塩を形成しないように銅含有酸性廃液に対するアルカリ剤を選定しているため、反応終了時点において塩は溶解状態で酸化銅を含む沈殿物のスラリー中に存在する。酸化銅は有価物なので回収するが、酸化銅を含む沈殿物のスラリーをこのまま乾燥するだけでは酸化銅に塩が残留し、回収した酸化銅の品質低下の原因となる。
回収した酸化銅中の不純物を除去するため、酸化銅のスラリーは洗浄工程に移送し、不純物を洗浄する。
【００２５】
以上のことを踏まえ、プリント基板製造工程から排出される酸性の銅エッチング廃液とアルカリ金属の炭酸塩水溶液として炭酸ナトリウム水溶液を用いる場合を例にとり、銅含有酸性廃液の処理について以下に説明する。
【００２６】
本発明の回収方法による処理プロセスにおいては、まず、処理すべき銅エッチング廃液の中和当量を超える量の炭酸ナトリウム水溶液を準備し、混合反応槽に入れる。次いで、銅含有酸性廃液を酸化剤と混合した後、混合液を混合反応槽中に少量ずつ注加して行く。この注加は、連続的でも間欠的でもかまわないが、好ましくは間欠的に行う。
【００２７】
本発明の回収方法において、炭酸ナトリウム水溶液と銅エッチング廃液の混合では、銅エッチング廃液中の銅イオンは酸化剤の存在下、速やかに酸化銅へ変化する。
ここで、反応開始時におけるアルカリ剤の温度を５５℃以上とし、注加操作中も反応槽内の温度を５５℃以上に保つことで回収される酸化銅に含まれる不純物としての塩素含有率が低減する。
【００２８】
なお、反応中に銅エッチング廃液の注加量が、混合反応槽内の炭酸ナトリウム水溶液の中和当量を超えると、混合反応槽内の懸濁液のｐＨが７未満となり、銅がＣｕ２＋の形態で再溶解し、処理水中の銅濃度が上昇する。銅エッチング廃液（銅含有酸性廃液）から銅を除去・回収することが本発明の目的であるため、このような現象は好ましくない。そのため、銅含有酸性廃液の注加、混合に当たり、反応系内において、一時的にでもまた部分的にでもｐＨが中和点より酸性側にならないように管理することも重要である。具体的には、反応中、混合反応槽のｐＨを測定し、反応中の液のｐＨ値を７より高く、好ましくは８以上に維持するよう管理することで、銅がＣｕ２＋の形態で再溶解することを抑制することが望ましい。
【００２９】
本発明の回収方法を実施するための中和、回収処理装置（以下、「本発明の回収装置」という）としては、アルカリ金属の炭酸塩の水溶液の供給手段、銅含有酸性廃液（及び酸化剤）の注加手段および銅含有酸性廃液とアルカリ金属の炭酸塩水溶液との混合手段を有し、アルカリ金属の炭酸塩水溶液と銅含有酸性廃液を反応させてアルカリ性懸濁液を生成する混合反応槽と、当該アルカリ性懸濁液より酸化銅を主成分とする固形物と高濃度塩水とに分離する固液分離装置とを備えた装置が挙げられる。
【００３０】
本発明の回収装置の一態様を図１に模式的に示す。図１に示すように、本発明の回収装置は、銅含有酸性廃液１と酸化剤２とを混合する混合槽１１と、銅含有酸性廃液１と酸化剤２との混合液とアルカリ金属の炭酸塩水溶液３とを混合して反応させる混合反応槽１２と、混合反応槽１２における反応終了後のアルカリ性懸濁液４が供給される固液分離装置１３とを備えている。
【００３１】
図１に示す本発明の回収装置では、銅含有酸性廃液１と酸化剤２とは、混合槽１１に供給されて混合槽１１内で混合される。そして、銅含有酸性廃液１と酸化剤２の混合液は、アルカリ金属の炭酸塩水溶液３が供給された混合反応槽１２に少量ずつ注加される。混合反応槽１２においてアルカリ金属の炭酸塩水溶液３と銅含有酸性廃液とが反応してアルカリ性懸濁液が生成される。反応終了後、アルカリ性懸濁液４は固液分離装置１３に移送され、固液分離装置１３において固液分離・洗浄後、酸化銅を主成分とする固形物５が回収される。また、固液分離装置１３から洗浄排水６が排出される。
【００３２】
また、本発明の回収方法を実施するための別の回収装置としては、アルカリ金属の水酸化物の水溶液の供給手段、アルカリ金属の炭酸塩の水溶液の供給手段、銅含有酸性廃液（及び酸化剤）の注加手段、および銅含有酸性廃液とアルカリ剤（アルカリ金属の水酸化物とアルカリ金属の炭酸塩）の水溶液との混合手段を有し、アルカリ剤の水溶液と銅含有酸性廃液とを反応させてアルカリ性懸濁液を生成する混合反応槽と、当該アルカリ性懸濁液より酸化銅を主成分とする固形物と高濃度塩水とに分離する固液分離装置とを備えた装置が挙げられる。
【００３３】
本発明の回収装置の別の一態様を図２に模式的に示す。図２に示す態様においては、アルカリ金属の炭酸塩水溶液とアルカリ金属の水酸化物水溶液との混合液７が混合反応槽１２に供給される。すなわち、銅含有酸性廃液１と酸化剤２の混合液は、アルカリ金属の炭酸塩水溶液とアルカリ金属の水酸化物水溶液との混合液７が供給された混合反応槽１２に少量ずつ注加される。混合反応槽１２において、アルカリ金属の炭酸塩水溶液とアルカリ金属の水酸化物水溶液との混合液７と、銅含有酸性廃液とが反応してアルカリ性懸濁液が生成される。反応終了後、アルカリ性懸濁液４は固液分離装置１３に移送され、固液分離装置１３において固液分離・洗浄後、酸化銅を主成分とする固形物５が回収される。また、固液分離装置１３から洗浄排水６が排出される。それ以外の構成は図１とほぼ同じである。
【００３４】
次に実施例を挙げ、本発明を更に詳しく説明するが、本発明はこれらの実施例に何ら制約されるものではない。
＜実施例１＞
実施例１では、銅含有酸性廃液として塩化銅エッチング廃液（以下、銅エッチング廃液という）、アルカリ剤として炭酸ナトリウム水溶液を用いた。処理終了（反応終了）時点の混合反応槽内のｐＨ値を７より高くするため、使用する１５重量％炭酸ナトリウム水溶液をｐＨ７に中和するのに必要な銅エッチング廃液量に対し、銅エッチング廃液の積算の注加量が０．８当量となる量の銅エッチング廃液を最終的に混合反応槽に供給することとした。また、炭酸ナトリウム水溶液を中和するために必要な銅エッチング廃液の混合反応槽への注加操作は、８回に分けて行った。
【００３５】
＜予備試験＞
処理の前に、処理する予定の銅エッチング廃液量に対する必要最低限の１５重量％炭酸ナトリウム水溶液の量を求めるため、中和処理試験を行った。１５重量％炭酸ナトリウム水溶液に銅エッチング廃液を少量ずつ添加し、銅エッチング廃液の添加量に対するｐＨを測定したところ、図３に示すような中和曲線が得られた。図３において、横軸は１５重量％炭酸ナトリウム水溶液からなるアルカリ剤１ｍ３あたりの銅エッチング廃液の添加量（ｍ３）を示し、縦軸はｐＨを示す。図３より１ｍ３の１５重量％炭酸ナトリウム水溶液を中和してｐＨ７とするための銅エッチング廃液量を求めると、図３中の太い点線で示すように約０．２ｍ３であった。この結果より、実施例１では、使用する銅エッチング廃液と１５重量％炭酸ナトリウム水溶液を混合してｐＨ７とするための混合比率は、容積比で０．２：１であるとした。
【００３６】
＜処理操作＞
予備試験の結果に従い、５リットル（Ｌ）のビーカーに１５％重量炭酸ナトリウム水溶液を３．１Ｌ添加し、マグネティックスターラーで撹拌しながら、８０℃になるまで加熱した。炭酸ナトリウム水溶液の温度が８０℃に達した後、銅エッチング廃液６２．５ｍＬと３０ｗｔ％過酸化水素水１６ｍＬとを混合し、この混合液を５リットルのビーカー内を撹拌しながら、３分間かけて炭酸ナトリウム水溶液に添加した。混合液の注加終了後は５リットルのビーカーを撹拌しながら３分間放置した。その後、再び、銅エッチング廃液と過酸化水素水との混合液を５リットルのビーカーに注加し、３分間放置する操作を計８回繰り返した。この８回の注加操作中、５リットルのビーカーは常時撹拌し、ビーカー中の反応液の温度を、８０〜９０℃に維持した。
【００３７】
８回目の注加操作が終了した後、撹拌を更に３０分間継続し、反応を終了した。以上の操作により、やや褐色を帯びた黒色の固形物を含む懸濁液を生成した。この懸濁液を約１２時間放置した後、上澄液を分離した。
黒色固形物は洗浄・乾燥後、Ｘ線結晶回折分析を行い酸化銅であることを確認した。また、この酸化銅の塩素含有率を測定したところ、酸化銅１ｋｇあたり６７ｍｇであった。
【００３８】
＜実施例２＞
実施例２では、アルカリ剤として１５重量％炭酸ナトリウム水溶液と２５重量％水酸化ナトリウム水溶液との混合液を用いた。実施例１と同様に処理終了（反応終了）時点の混合反応槽内のｐＨ値を７より高くするため、使用するアルカリ剤をｐＨ７に中和するのに必要な銅エッチング廃液量に対し、銅エッチング廃液の積算の注加量が０．８当量となる量の銅エッチング廃液を最終的に混合反応槽に供給することとした。また、アルカリ剤を中和するために必要な銅エッチング廃液の混合反応槽への注加操作は、８回に分けて行った。
【００３９】
＜予備試験＞
処理の前に、処理する予定の銅エッチング廃液量に対する必要最低限のアルカリ剤の量を決めるため、中和処理試験を行った。１５重量％炭酸ナトリウム水溶液と２５重量％水酸化ナトリウム水溶液とのそれぞれに銅エッチング廃液を少量ずつ添加し、銅エッチング廃液の添加量に対するｐＨを測定したところ、図４に示すような中和曲線が得られた。図４において、横軸はアルカリ剤（１５重量％炭酸ナトリウム水溶液と２５重量％水酸化ナトリウム水溶液）１ｍ３あたりの銅エッチング廃液の添加量（ｍ３）を示し、縦軸はｐＨを示す。図４より１ｍ３の１５重量％炭酸ナトリウム水溶液を中和してｐＨ７とするための銅エッチング廃液量を求めると図４中の太い点線で示すように約０．２ｍ３、１ｍ３の２５重量％水酸化ナトリウム水溶液を中和してｐＨ７とするための銅エッチング廃液量を求めると約１．１５ｍ３であった。
【００４０】
実施例２では、処理対象となる銅エッチング廃液の７５％がアルカリ剤中の炭酸ナトリウムと反応し、銅エッチング廃液の２５％がアルカリ剤中の水酸化ナトリウムと反応するような１５重量％炭酸ナトリウム水溶液と２５重量％水酸化ナトリウム水溶液との混合比率とした。
【００４１】
＜処理操作＞
予備試験の結果に従い、５リットル（Ｌ）のビーカーに１５重量％炭酸ナトリウム水溶液を２．３Ｌ、２５重量％水酸化ナトリウム水溶液を１４０ｍＬ添加し、マグネティックスターラーで混合・撹拌しながら、８０℃になるまで加熱した。この混合アルカリ剤の温度が８０℃に達した後、銅エッチング廃液６２．５ｍＬと３０ｗｔ％過酸化水素水１６ｍＬとを混合し、この混合液を、５リットルのビーカー内を撹拌しながら３分間かけてアルカリ剤水溶液に注加した。混合液の注加終了後は５リットルのビーカーを撹拌しながら３分間放置した。その後、再び、銅エッチング廃液と過酸化水素水との混合液を５リットルのビーカーに注加し、３分間放置する操作を計８回繰り返した。この８回の注加操作中、５リットルのビーカーは常時撹拌し、ビーカー中の反応液の温度を、８０〜９０℃に維持した。
【００４２】
８回目の注加操作が終了した後、撹拌を更に３０分間継続し、反応を終了した。以上の操作により、やや褐色を帯びた黒色の固形物を含む懸濁液を生成した。この懸濁液を約１２時間放置した後、上澄液を分離した。
黒色固形物は洗浄・乾燥後、Ｘ線結晶回折分析を行い酸化銅であることを確認した。また、この酸化銅の塩素含有率を測定したところ、酸化銅１ｋｇあたり５０ｍｇ未満であった。
【００４３】
＜比較例１＞
比較例１では、銅エッチング廃液とアルカリ剤として２５重量％水酸化ナトリウム水溶液を用いた。処理操作はアルカリ剤以外は実施例１及び２と同様に実施した。２５重量％水酸化ナトリウム水溶液と銅エッチング廃液の量比は、実施例１及び２と同様にあらかじめ中和処理試験を行い中和曲線を求め、中和曲線のデータから決定した。
【００４４】
＜処理操作＞
２リットル（Ｌ）のビーカーに２５重量％水酸化ナトリウム水溶液を５４０ｍＬ添加し、マグネティックスターラーで混合・撹拌しながら、８０℃になるまで加熱した。この水酸化ナトリウム水溶液の温度が８０℃に達した後、銅エッチング廃液６２．５ｍＬと３０ｗｔ％過酸化水素水１６ｍＬとを混合し、この混合液を、２リットルのビーカー内を撹拌しながら３分間かけて水酸化ナトリウム水溶液に注加した。混合液の注加終了後は２リットルのビーカーを撹拌しながら３分間放置した。その後、再び、銅エッチング廃液と過酸化水素水との混合液を２リットルのビーカーに注加し、３分間放置する操作を計８回繰り返した。この８回の注加操作中、２リットルのビーカーは常時撹拌し、ビーカー中の反応液の温度を、８０〜９０℃に維持した。
【００４５】
８回目の注加操作が終了した後、撹拌を更に３０分間継続し、反応を終了した。以上の操作により、やや褐色を帯びた黒色の固形物を含む懸濁液を生成した。この懸濁液を約１２時間放置した後、上澄液を分離した。
黒色固形物は洗浄・乾燥後、Ｘ線結晶回折分析を行い酸化銅であることを確認した。また、この酸化銅の塩素含有率を測定したところ、酸化銅１ｋｇあたり９１ｍｇであった。
比較例１において生成した酸化銅の塩素含有率は、実施例１及び２の酸化銅と比較するとやや高い傾向が見られたことから、回収される酸化銅の塩素含有率を低減するためにはアルカリ金属の炭酸塩をアルカリ剤として用いることが有効であることを確認できた。
【００４６】
＜比較例２＞
比較例２ではアルカリ剤を加温しなかった点以外は、比較例１と同様に操作した。
＜処理操作＞
２リットル（Ｌ）のビーカーに２５重量％水酸化ナトリウム水溶液を５４０ｍＬ添加し、マグネティックスターラーで混合・撹拌した。水酸化ナトリウム水溶液の温度は約２５℃であった。銅エッチング廃液６２．５ｍＬと３０ｗｔ％過酸化水素水１６ｍＬとを混合し、この混合液を、２リットルのビーカー内を撹拌しながら３分間かけて水酸化ナトリウム水溶液に注加した。混合液の注加終了後は２リットルのビーカーを撹拌しながら３分間放置した。その後、再び、銅エッチング廃液と過酸化水素水との混合液を２リットルのビーカーに注加し、３分間放置する操作を計８回繰り返した。この８回の注加操作中、２リットルのビーカーは常時撹拌した。すべての注加操作が終了した時点での、ビーカー中の反応液の温度は約５０℃であった。
【００４７】
８回目の注加操作が終了した後、撹拌を更に３０分間継続し、反応を終了した。以上の操作により、やや褐色を帯びた黒色の固形物を含む懸濁液が生成した。この懸濁液を約１２時間放置した後、上澄液を分離した。
黒色固形物は洗浄・乾燥後、Ｘ線結晶回折分析を行い酸化銅であることを確認した。また、この酸化銅の塩素含有率を測定したところ、酸化銅１ｋｇあたり１８０ｍｇであった。
比較例２において生成した酸化銅の塩素含有率は、実施例１及び２、比較例１の酸化銅と比較すると高い傾向が見られたことから、回収される酸化銅の塩素含有率を低減するためには反応開始時と注加操作中の混合反応槽内の温度を高くすることが有効であることを確認できた。
【００４８】
これまで本発明の実施形態について説明したが、本発明は上述の実施形態に限定されず、その技術思想の範囲内において、種々の異なる形態で実施されてよいことは勿論である。
【符号の説明】
【００４９】
１    銅含有酸性廃液
２    酸化剤
３    アルカリ金属の炭酸塩水溶液
４    アルカリ性懸濁液
５    固形物
６    洗浄排水
７    アルカリ金属の炭酸塩水溶液とアルカリ金属の水酸化物水溶液
１１  混合槽
１２  混合反応槽
１３  固液分離装置
【図１】
0005965213.tif 000002
【図２】
0005965213.tif 000003
【図３】
0005965213.tif 000004
【図４】
0005965213.tif 000005